СПОСОБ ПОЛУЧЕНИЯ АСФАЛЬТОВОЙ СМЕСИ

1. Способ получения асфальтовой смеси в смесителе (15), отличающийся тем, что способ включает следующие операции:
- загружают в смеситель (15) сухой заполнитель, включающий каменное сырье, по существу, не содержащее наполнителя,
- затем загружают вспененную смесь связующих веществ в смеситель (15), который содержит сухой заполнитель, при этом смесь связующих веществ вспенивается при выходе из камеры (12) предварительного вспенивания, и ее загружают в смеситель (15), после чего указанные заполнитель и вспененную смесь связующих веществ смешивают, и
- затем загружают наполнитель (6) в смеситель (15), после чего выполняют окончательное смешивание асфальтовой смеси.
2. Способ по п.1, отличающийся тем, что температура обработки в смесителе (15) составляет от 100°C до 120°C.
3. Способ по п.1, отличающийся тем, что заполнитель, при проведении операции, предшествующей загрузке заполнителя в смеситель, нагревают до температуры, составляющей от 100°C до 130°C, при которой происходит сушка заполнителя.
4. Способ по п.3, отличающийся тем, что по меньшей мере часть наполнителя (6) отделяют от заполнителя во время проведения сушки.
5. Способ по п.1, отличающийся тем, что асфальтовая смесь включает по меньшей мере 80 мас.% заполнителя в пересчете на общую массу асфальтовой смеси.
6. Способ по п.1, отличающийся тем, что асфальтовая смесь включает от 3 до 10 мас.% смеси связующих веществ в пересчете на общую массу асфальтовой смеси.
7. Способ по любому из предшествующих пунктов, отличающийся тем, что смесь связующих веществ включает связующее вещество, добавку, улучшающую сцепление, и вспениватель.
8. Способ по п.7, отличающийся тем, что получение смеси связующих веществ включает следующие операции:
- первоначально транспортируют связующее вещество через трубопровод (11) в камеру (12) предварительного вспенивания,
- затем загружают в трубопровод (11) добавку, улучшающую сцепление, после чего смесь битума и добавки, улучшающей сцепление, загружают в камеру (12) предварительного вспенивания, и
- затем загружают вспениватель в камеру (12) предварительного вспенивания.
9. Способ по п.8, отличающийся тем, что перед транспортировкой связующего вещества через трубопровод (11) в камеру предварительного вспенивания температура связующего вещества составляет от 130°C до 200°C.
10. Способ по п.8, отличающийся тем, что связующее вещество состоит из битума.
11. Способ по п.8, отличающийся тем, что смесь связующих веществ включает по меньшей мере 0,6 мас.% добавки, улучшающей сцепление, в пересчете на общую массу смеси связующих веществ.
12. Способ по п.8, отличающийся тем, что добавка, улучшающая сцепление, включает жирную кислоту, например жирную кислоту пихтового масла.
13. Способ по п.8, отличающийся тем, что смесь связующих веществ включает от 1 до 10 мас.% вспенивателя в пересчете на общую массу смеси связующих веществ.
14. Способ по п.8, отличающийся тем, что вспениватель состоит из воды.
15. Способ по п.1, отличающийся тем, что асфальтовая смесь включает от 3 до 8 мас.% наполнителя в пересчете на общую массу асфальтовой смеси.
16. Способ по п.1, отличающийся тем, что наполнитель включает частицы, размер которых составляет менее 0,063 мм.
17. Способ по п.1, отличающийся тем, что по меньшей мере часть наполнителя содержит тот же материал, что и заполнитель.
18. Способ по п.1, отличающийся тем, что наполнитель включает не более 50 мас.% известнякового наполнителя в пересчете на общую массу наполнителя.
19. Способ по п.1, отличающийся тем, что наполнитель включает не более 1 мас.% целлюлозного волокна в пересчете на общую массу асфальтовой смеси.